(57)【特許請求の範囲】
【請求項１】
フェノールホルムアルデヒド結合剤が、溶融ミネラルの繊維化後の未だ熱い繊維に適用される、結合ミネラルウールの製造方法であって、  −尿素と混合されたフェノールホルムアルデヒド樹脂から成るフェノールホルムアルデヒド樹脂、および  −ヒドロキシルアミン若しくは下記一般式のアミノアルコールを含む結合剤が使用され、結合剤は、糖を含有し、アンモニアを含まないことを特徴とする方法。【化１】
0005474345.tif 000007
ここで、Ｒ１及びＲ２は、互いに同一であるか異なり、そして独立して水素、１〜１２個の炭素原子を有する直鎖或いは分岐の飽和或いは不飽和の脂肪族炭化水素、又は５〜８個の炭素原子を有する飽和或いは不飽和の脂環式或いは複素環式炭化水素、又は５〜１２個の環原子を有する炭素環式或いは複素環式芳香族炭化水素、又は１〜５０個のアルコキシ単位を有する鎖様或いは分岐アルキルエーテル、又は１〜５０個のアルキルアミン単位を有する鎖様或いは分岐アルキルアミンであり、そして、Ｒ３は、１〜１２個の炭素原子を有する直鎖或いは分岐の飽和或いは不飽和の脂肪族炭化水素、又は５〜８個の炭素原子を有する飽和或いは不飽和の脂環式或いは複素環式炭化水素、又は５〜１２個の環原子を有する炭素環式或いは複素環式芳香族炭化水素、又は１〜５０個のアルコキシ単位を有する鎖様或いは分岐アルキルエーテル、又は１〜５０個のアルキルアミン単位を有する鎖様或いは分岐アルキルアミンである。
【請求項２】
エタノールアミンが、アミノアルコールとして使用されることを特徴とする、請求項１記載の方法。
【請求項３】
前記糖が糖蜜であることを特徴とする、請求項１記載の方法。
【請求項４】
前記糖蜜がビートから作られた糖蜜であることを特徴とする、請求項３記載の方法。
【請求項５】
糖が、０．５〜２５重量％の濃度で添加されることを特徴とする、請求項１記載の方法。
【請求項６】
酸性塩が追加的に結合剤に添加されることを特徴とする、請求項１乃至５何れか１項記載の方法。
【請求項７】
前記酸性塩が硫酸アンモニウムであることを特徴とする、請求項６記載の方法。
【請求項８】
０．０５〜４重量％の含有量のアミノアルコールを有する結合剤が使用されることを特徴とする、請求項１乃至７何れか１項記載の方法。
【請求項９】
追加的に０．１〜３．０重量％の酸性塩を有する結合剤が使用されることを特徴とする、請求項１乃至８何れか１項記載の方法。
【請求項１０】
前記酸性塩が硫酸アンモニウムであり、１．０重量％の硫酸アンモニウム濃度を有する結合剤が使用されることを特徴とする、請求項９記載の方法。
【請求項１１】
０．５重量％のエタノールアミン濃度及び１．０重量％の硫酸アンモニウム濃度を有する結合剤が使用されることを特徴とする、請求項１０記載の方法。
【請求項１２】
−尿素と混合されたフェノールホルムアルデヒド樹脂から成るフェノールホルムアルデヒド樹脂、および  −ヒドロキシルアミン若しくは下記一般式のアミノアルコールを含む結合剤であって、糖を含有し、アンモニアを含まないことを特徴とすることを特徴とする、フェノールホルムアルデヒド樹脂系結合ミネラルウールの調製のための結合剤。【化２】
0005474345.tif 000008
ここで、Ｒ１及びＲ２は、互いに同一であるか異なり、そして独立して水素、１〜１２個の炭素原子を有する直鎖或いは分岐の飽和或いは不飽和の脂肪族炭化水素、又は５〜８個の炭素原子を有する飽和或いは不飽和の脂環式或いは複素環式炭化水素、又は５〜１２個の環原子を有する炭素環式或いは複素環式芳香族炭化水素、又は１〜５０個のアルコキシ単位を有する鎖様或いは分岐アルキルエーテル、又は１〜５０個のアルキルアミン単位を有する鎖様或いは分岐アルキルアミンであり、そして、Ｒ３は、１〜１２個の炭素原子を有する直鎖或いは分岐の飽和或いは不飽和の脂肪族炭化水素、又は５〜８個の炭素原子を有する飽和或いは不飽和の脂環式或いは複素環式炭化水素、又は５〜１２個の環原子を有する炭素環式或いは複素環式芳香族炭化水素、又は１〜５０個のアルコキシ単位を有する鎖様或いは分岐アルキルエーテル、又は１〜５０個のアルキルアミン単位を有する鎖様或いは分岐アルキルアミンである。
【請求項１３】
エタノールアミンを含むことを特徴とする、請求項１２記載の結合剤。
【請求項１４】
酸性塩を追加的に含むことを特徴とする、請求項１２又は１３記載の結合剤。
【請求項１５】
０．０５〜２．５重量％の含有量で、アミノアルコールを含むことを特徴とする、請求項１２乃至１４何れか１項記載の結合剤。
【請求項１６】
酸性塩を０．１〜３．０重量％の濃度で含むことを特徴とする、請求項１２乃至１５何れか１項記載の結合剤。
【請求項１７】
前記酸性塩が硫酸アンモニウムであり、硫酸アンモニウム濃度が１．０重量％を示すことを特徴とする、請求項１６記載の結合剤。
【請求項１８】
アミノアルコールの濃度が０．５重量％に達し、硫酸アンモニウム濃度が１．０重量％に達することを特徴とする、請求項１７記載の結合剤。
【請求項１９】
前記糖が糖蜜であることを特徴とする、請求項１２項記載の結合剤。
【請求項２０】
前記糖蜜がビートから作られた糖蜜であることを特徴とする、請求項１９記載の結合剤。
【請求項２１】
糖が、結合剤中に０．５〜２５重量％の濃度で存在することを特徴とする請求項１２記載の結合剤。
【発明の詳細な説明】
【発明の開示】
【０００１】
本発明は、請求項１の前文に従う結合ミネラルウールの製造方法、請求項１１に従う結合ミネラルウール製品、並びに、請求項１２に従う結合ミネラルウール製造のための結合剤に関する。
【０００２】
溶融ガラス若しくは溶融ミネラルから結合ミネラルウール製品製造の際の繊維化後に、未だ熱い繊維にフェノールホルムアルデヒド樹脂系結合剤を適用することが好適なことが以前より判明していた。
【０００３】
このような結合剤は、先行技術においてよく知られている。１９６６年１月２５日付のUS 3,231,349は、例えば、フェノール樹脂、マレイン酸、その無水物若しくはその均等物をベースとする結合剤の水性分散液で結合され、グルコース及び糖型化合物を添加して水酸化アンモニウムで結合されたガラス及びミネラル繊維製品を開示している。
【０００４】
US 4,339,361からは、一方で、フェノ−ルとホルムアルデヒドのモル比が１：２．３〜１：５であり、他方で、糖型化合物、尿素及びアンモニアを場合によっては含む熱硬化性フェノールホルムアルデヒド樹脂処方が、ミネラルウール製品の結合剤として知られている。
【０００５】
欧州特許明細書EP 0 810 981 B1は、以下のステップを含むミネラルウール系製品の製造方法を開示している。
【０００６】
モル比１：２．８〜１：６のフェノ−ルとホルムアルデヒド、アンモニア及び糖処方を有するフェノールホルムアルデヒド樹脂の水性処方の調製。ミネラルウールへの（全）処方の適用。及び製品形成中のミネラルウールの硬化処理。
【０００７】
更にEP 0 810 981 B1は、８〜９．２５のアルカリ性レベルへの、ＮＨ３による結合剤分散液のｐＨ調整を開示している。
【０００８】
EP 0 810 981 B1の先行技術によれば、糖処方は、糖類のグルコース、フルクトース、スクロース（ショ糖）、マルトースと同様に糖シラップ、糖蜜及び/又はデキストリンを含んでもよい。
【０００９】
EP 0 810 981 B1における水性溶液の糖処方濃度は、１〜８０重量％に達する。
【００１０】
EP 0 810 981 B1の教示によれば、ミネラル繊維を製造し、アンモニアを含むフェノールホルムアルデヒド樹脂でそれらの繊維を結合するときには、アンモニア放出は、結合剤樹脂に糖処方を添加することにより減少するということである。
【００１１】
EP 0 810 981 B1の先行技術から出発すると、本発明の目的は、作業場所の安全性に関してより有利で、より環境的にやさしいだけでなく、より収益性の高いＮＨ３代替物を見出すことである。
【００１２】
この目的は、方法技術に関しては、請求項１で特徴付けられた特色により達成され、製品技術に関しては、請求項１１で特徴付けられた特色により達成され、結合剤技術に関しては、この目的は、請求項１２で特徴付けられた特色により達成される。
【００１３】
本発明は、特に、ヒドロキシルアミン若しくは下記一般式のアミノアルコールを含む結合剤を使用して、フェノールホルムアルデヒド結合剤が、溶融ミネラルの繊維化後の未だ熱い繊維に適用される、結合ミネラルウールの製造方法に関する。
【化３】
0005474345.tif 000002
【００１４】
ここで、Ｒ１及びＲ２は、互いに同一であるか異なり、そして独立して水素、１〜１２個の炭素原子を有する直鎖或いは分岐の飽和或いは不飽和の脂肪族炭化水素、又は５〜８個の炭素原子を有する飽和或いは不飽和の脂環式或いは複素環式炭化水素、又は５〜１２個の環原子を有する炭素環式或いは複素環式芳香族炭化水素、又は１〜５０個のアルコキシ単位を有する鎖様或いは分岐アルキルエーテル、又は１〜５０個のアルキルアミン単位を有する鎖様或いは分岐アルキルアミンであり、そして、Ｒ３は、１〜１２個の炭素原子を有する直鎖或いは分岐の飽和或いは不飽和の脂肪族炭化水素、又は５〜８個の炭素原子を有する飽和或いは不飽和の脂環式或いは複素環式炭化水素、又は５〜１２個の環原子を有する炭素環式或いは複素環式芳香族炭化水素、又は１〜５０個のアルコキシ単位を有する鎖様或いは分岐アルキルエーテル、又は１〜５０個のアルキルアミン単位を有する鎖様或いは分岐アルキルアミンである。
【００１５】
驚くべきことに、本発明の結合剤で製造されたミネラルウール製品は、結合剤に水中への溶解度を促進する追加的官能基を導入しているにもかかわらず、増加した強度と、一般的に、改善された耐水性若しく加水分解抵抗性を夫々示すことが見出された。
【００１６】
本発明によれば、エタノールアミンが、アミノアルコールの最も基本的な代表であることから、エタノールアミンを使用することが好ましい。エタノールアミンは、ＮＨ３よりアルカリ性であり、妥当な価格で商業的に入手可能である。エタノールアミンは、未反応ホルムアルデヒドと完全に反応し、結合剤が混合される時に通常１．０重量％という必要な低濃度で使用されるならば、、ＮＨ３臭は実際上なく、そして最後に、別に必要とされる僅かな量のＮＨ３だけが、必要とされる。添加する必要のあるアミノアルコールの絶対量は、先行技術で添加する必要のあるＮＨ３の量よりもはるかに少ないことから、アミノアルコール特にエタノールアミンは、実質的に追加的費用を必要とせず、ＮＨ３の使用より一層安価である。
【００１７】
アミンからＮＨ３への分解反応平衡は、主にアミン優位であることから、ＮＨ３濃度は、この作業場所で、製造ラインで使用するための混合時に既に、劇的に減少し、その結果、ＮＨ３吸入により引き起こされる労働者の健康への潜在的危険性が除去される。
【００１８】
同じことは、未だ熱い繊維に繊維化後結合剤を適用するときにもいえる。ＮＨ３供給の減少の結果として、また繊維を冷却する間の保持時間及び温度からの特定の条件に基づいて、この製造ステップ中のＮＨ３放出が実質的に零に減少することは、本発明の重要な利点である。したがって、作業場所でのＮＨ３放出値も、健康に対して無視できかつ完全に危険でない値に減少する。
【００１９】
本発明の好ましい具体例は、糖含有処方、特に糖蜜が、好ましくはビートの根から作られた糖蜜を、更に結合材に添加することである。
【００２０】
一方で、これは、繊維冷却時に添加されたアミンから場合によっては生み出されたＮＨ３の結合を導くが、他方で、驚くべきことに、より少ないアミノアルコ−ルが必要とされることが分かった。こうして、導入される結合剤（即ち放出の潜在的起源である）の量を効果的に減少することができる。
【００２１】
この製造ステップ後に、硬化工程が実行され、液体結合剤が重合し、固体結合を得る。この硬化工程の間に、糖含有処方は、生み出されたかもしれない分解生成物に、生み出されたポリマーに直接結合し、或いはこれら分解生成物の生成をそれぞれ抑制する。これらを足し合わせると、分解生成物の潜在的放出の有利な減少は、環境汚染の減少をもたらすといってよい。
【００２２】
本発明の１つの結合剤は、約０．０５〜４重量％、好ましくは約０．０５〜１．５重量％、より好ましくは約０．１〜１．０重量％、最も好ましくは約０．５重量％というレベルのアミノアルコール、特にエタノールアミンを含む。
【００２３】
更に、アンモニウム塩、特に硫酸アンモニウムを、例えば約０．１〜３．０重量％、特に好ましくは約１．０重量％の濃度で、結合剤に追加的に添加することが好ましい。
【００２４】
好ましい結合剤は、約０．５重量％濃度のエタノールアミン及び約１．０重量％濃度の硫酸アンモニウムを含む。
【００２５】
本発明は、更に、本発明の方法により得ることができる結合ミネラルウール製品に関する。
【００２６】
本発明のもう１つの目的は、ヒドロキシルアミン若しくは下記一般式のアミノアルコールを含むことを特徴とする、フェノールホルムアルデヒド樹脂系結合ミネラルウールの製造のための結合剤である。
【化４】
0005474345.tif 000003
【００２７】
ここで、Ｒ１及びＲ２は、互いに同一であるか異なり、そして独立して水素、１〜１２個の炭素原子を有する直鎖或いは分岐の飽和或いは不飽和の脂肪族炭化水素、又は５〜８個の炭素原子を有する飽和或いは不飽和の脂環式或いは複素環式炭化水素、又は５〜１２個の環原子を有する炭素環式或いは複素環式芳香族炭化水素、又は１〜５０個のアルコキシ単位を有する鎖様或いは分岐アルキルエーテル、又は１〜５０個のアルキルアミン単位を有する鎖様或いは分岐アルキルアミンであり、そして、
Ｒ３は、１〜１２個の炭素原子を有する直鎖或いは分岐の飽和或いは不飽和の脂肪族炭化水素、又は５〜８個の炭素原子を有する飽和或いは不飽和の脂環式或いは複素環式炭化水素、又は５〜１２個の環原子を有する炭素環式或いは複素環式芳香族炭化水素、又は１〜５０個のアルコキシ単位を有する鎖様或いは分岐アルキルエーテル、又は１〜５０個のアルキルアミン単位を有する鎖様或いは分岐アルキルアミンである。
【００２８】
エタノールアミンが、好ましいアミノアルコールとして使用されるが、前記式の他のアミノアルコールも同様に本発明の目的のために使用することができる。アミノアルコ−ルの範囲内のアルカノール残基として適するものは、ヒドロキシエチル残基、オキシアルカノール残基、ヒドロキシプロピル残基、同様にヒドロキシブチル残基及び対応する分岐イソヒドロキシアルキル残基であり、それらは、技術的に容易に入手しうる。
【００２９】
本発明によれば、結合剤は、糖含有処方を０．５〜２５重量％の濃度で含むことが好ましい。
【００３０】
例えば糖蜜の形で、特に砂糖ビートからの糖含有処方を添加する効果は、とりわけ、ガラスウールについては、結合剤に関して約１５％までの糖蜜が、ミネラルウール/ロックウールについては、結合剤に関して約１５％までの糖蜜が、節約できることである。
【００３１】
本発明の更なる利点及び特色は、好ましい具体例の記載と同様に、図面から明らかであろう。
【００３２】
本発明の目的のために、特に好ましい具体例のために、幾つかの用語、パラメター及び略称を以下に定義する。
【００３３】
Ｐ＝フェノール
Ｆ＝ホルムアルデヒド
％＝重量％
部＝重量部
例
幾つかの試験が、ＮＨ３がアミノアルコールにより置き代えられた結合剤についてなされ、製造されたミネラルウール製品が、安定性、耐水性及び光学的外観のような品質特性を用いて、品質を評価することを目的として種々の試験を受けた。
【００３４】
これらの試験の結果は、表１乃至４に示される。
【００３５】
例の結合剤は、アミノアルコールとしてエタノールアミンを含んだ。
【００３６】
しかしながら、同様の結果が、短鎖アミノアルコールでも得られた。
【００３７】
標準的な手順として、試験に使用された結合剤は、フード中で未だ熱い繊維上に噴射された。
【００３８】
それらは、量に関して以下の組成を示した。
【００３９】
樹脂１：ナトリウム触媒で製造された部分的に中和されたフェノールホルムアルデヒド樹脂（P:F=1:3.2）が、樹脂７０％/尿素３０％の組成のプレミックスを得るために、尿素と混合された。
【００４０】
樹脂２：ナトリウム触媒で製造された部分的に中和されたフェノールホルムアルデヒド樹脂（P:F=1:3.2）が、樹脂６０％/尿素４０％の組成のプレミックスを得るために、尿素と混合された。
【００４１】
樹脂３：ナトリウム触媒で製造された部分的に中和されたフェノールホルムアルデヒド樹脂（P:F=1:3.3）が、樹脂６５％/尿素３５％の組成のプレミックスを得るために、尿素と混合された。
【００４２】
対応する樹脂が、結合剤１乃至３を得るために、追加的充填剤と混合された。
【００４３】
データは、樹脂１００部を基準とする。
【００４４】
結合剤１：樹脂１、３部の硫酸アンモニウム、２．４部のアンモニア、０．４部の3-アミノトリエトキシシラン
結合剤２：樹脂２、３部の硫酸アンモニウム、２．４部のアンモニア、０．４部の3-アミノトリエトキシシラン
結合剤３：樹脂３、１．２部の硫酸アンモニウム、０．９部のアンモニア、０．２部の3-アミノトリエトキシシラン
見かけ密度１４５ｋｇ/ｍ３を呈するロックウールから成る表面絶縁板及び見かけ密度２０ｋｇ/ｍ３を呈するガラスウールから成る固定フェルトが、ミネラルウール製品として製造された。
【００４５】
樹脂１及び２をベースとするミネラルウール製品の製造は問題がなかった。例えば、熱の作用、色変化、沈殿物若しくは強い悪臭に関する著しい変化は、なんら観察されなかった。予備調製した結合剤、いわゆるサイジング剤が、出願人によりなされた試験で使用された。試験前に、試料が参照のために抜き出された。試験開始約２０分後、試料が抜き出され、フード中のサイジング剤の挙動が評価された。本発明による結合剤の使用により不愉快な臭いの増加が起こることは見出せず、最終製品は、標準製品と光学的に区別できなかった。前硬化も観察されなかった。抜き出された試料は製品特性について調べられた。
【００４６】
追加的に、エタノールアミンと糖蜜を有するサイジング剤の加工性が、添加された糖蜜の作用と同様に、製品特性の変化に関して試験された。使用された結合剤は、量に関して以下の組成を示した。：
対応する樹脂と追加的充填剤が、結合剤４乃至６に混合された。
【００４７】
データは、樹脂１００部を基準とする。
【００４８】
結合剤４：樹脂１、１部の硫酸アンモニウム、０．５部のエタノールアミン、０．４部の3-アミノトリエトキシシラン、１０部の砂糖ビート糖蜜
結合剤５：樹脂２、１部の硫酸アンモニウム、０．５部のエタノールアミン、０．４部の3-アミノトリエトキシシラン、１０部の砂糖ビート糖蜜
結合剤６：樹脂３、１部の硫酸アンモニウム、０．２部のエタノールアミン、０．２部の3-アミノトリエトキシシラン、１０部の砂糖ビート糖蜜
見かけ密度１４５ｋｇ/ｍ３を呈するロックウールから成る表面絶縁板及び見かけ密度２０ｋｇ/ｍ３を呈するガラスウールから成る固定フェルトがミネラルウール製品として製造された。試験片は、製品から作られ、対応する試験方法により試験された。最初に、表面絶縁板の試験結果が表１及び表２に示される。
【表１】
0005474345.tif 000004
【００４９】
表面絶縁材料に対しては、非常に遅い水分吸収と同様に良好な機械的強度を示すことが重要である。したがって、追加的に導入された親水性成分にもかかわらず、驚異的に上昇する水分吸収を試験することに加えて、引裂試験が、特別な製品の強度を試験するために実行される。試験を行うために、標準試験片が２つの輪を有する金属板の間に貼り付けられ、その後適当な測定具で小片に裂かれる。表面絶縁材料はまた漆喰を塗られなければならいことから、商業的モルタルで塗られた未処理絶縁材料のみならず処理絶縁材料が試験された。漆喰が塗られ、及び塗られない絶縁材料の測定が同様になされる。理想的な場合には、両者の条件の間に見出される強度の相違は存在しない。表２で示されるデータは、やや低いグロス密度にもかかわらず、機械的強度は、通常標準よりも優れている。グロス密度が、同一のグロス密度を呈するならば、理想的には、その相違が一層より明らかであるはずである。
【００５０】
表２：表面絶縁材料の機械的強度の測定
【表２】
0005474345.tif 000005
【００５１】
固定フェルトは室内で使用されるだけであるから、第２の例の固定フェルトに対する材料の機械的特性に関しては、異なる要求がある。この製品は非常に軽く、この絶縁材料の機械的安定性もそれ自体低いだけであるから、引裂抵抗を測定する上記方法の使用は不可能となる。フープ引裂強度と呼ばれる測定値を測定する目的で、環形状試験片が、固定フェルトから打ち抜かれ、適当な測定器具により引き裂かれる。製品の縦方向の引裂強度と横縦方向の引裂強度は、互いに異なることから、それらは、別々に測定される。結果を表３に示す。
【００５２】
表３：固定フェルトのフープ引裂強度
【表３】
0005474345.tif 000006
【００５３】
この製品の機械的特性も同様に、エタノールアミン/糖蜜が結合剤に使用されると、改善されている。もちろん、標準と比べるとその変化は、その本来の低い強度により、この製品については非常に印象的ではない。製品で示された特性の改善は、研究室での単純な標準試験方法によっても示すことができる。水中での加熱中の結合剤の質量損失を示す加水分解抵抗性により、充填剤が硬化中に生起する高分子化を妨害するかどうかを見出すことができる。加水分解安定性を測定するために、適当な量の結合剤が硬化され、粉砕され、質量が一定になるまで乾燥され、４ｇの夫々の結合剤粉末が１．２ｌの水で５時間煮沸され、その後ろ過され、再度質量が一定になるまで乾燥される。質量損失は、手順の前後に重量測定された結合剤の相違から生じる。フェノールホルムアルデヒド樹脂は、異なる官能価を含むことから、この測定は、ｐＨ４．０、７．０及び１０．０でなされる。
【００５４】
ＮＨ３含有結合剤と比較した結果が図１に示されるが、質量損失パーセントが、異なるｐＨ値で示される。
【００５５】
驚くべきことに、これらの研究は、アミノアルコール含有結合剤樹脂（結合剤４−６）が、ＮＨ３標準（結合剤１−３）よりも水での溶解に対して高い抵抗性を一般的に示していることを明らかにした。
【００５６】
ＮＨ３を実質的に含まない新規なアミノアルコール含有結合剤の一般的な加工性について更に品質を制御することを目的として、個々の繊維ループの間の交差点の生成に重要であるゲル化時間が、エタノールアミンで例示された本発明による３つの結合剤１−３について、先行技術によるＮＨ３含有結合剤１−３と比較して、１３０℃で調べられた。結果は図２に示される。縦軸は、いわゆるＢ時間即ち重合化開始が始まる速度を示す。Ｂ時間は、既に良好な最終製品が得られている標準結合剤によって予め測定された、ある制限時間内になければならない。Ｂ時間があまりに短いと、重合化があまりにも早く進み、結合してはいるが未だ硬化していない結合剤の成形はもはや不可能である。しかしながら、Ｂ時間があまりに長いと、十分な結合剤が繊維に適用されず、機械的特性に関する製品品質にかなりの減少を生じる。
【００５７】
結合剤４及び５に対するゲル化時間は、ＮＨ３含有結合剤のゲル化時間より一層短いのに対して、結合剤６におけるその他のホルムアルデヒド樹脂に対するゲル化時間は、先行技術よりもやや高い。しかしながら、それらは、このタイプのゲルには未だ許容範囲内である。
【００５８】
エタノールアミン/糖蜜の使用により生じる如何なる機械的特性の劣化も観察されなかった。
【００５９】
操業試験では、エタノールアミン及び糖蜜をもつサイジング剤の調製の間に如何なる特別な困難も見込まれないことが示された。更に、手動混合の際の重量測定に関して、アンモニアを含む結合剤と比較して、生じる問題はより少ないことが好都合に判明した。
【００６０】
所与の技術的条件で、本発明による結合剤の技術的適用について生じる問題はない。如何なる沈殿物も目詰りも観察されなかった。
【００６１】
サイジング剤は、如何なる事件もなく使用することができた。如何なる悪臭の増加も、前硬化も乾燥遅延も観察されなかった。
【００６２】
製品特性は、エタノールアミン/糖蜜の使用により不利に作用されることはない。試料は、標準製品から視覚的には区別することはできなかった。如何なる機械的特性及び水吸収特性の劣化も観察されなかった。研究室の試験により得られたデータが、このように確認された。
【００６３】
図１及び２に示された測定値は、プロパノールアミン、N,N-ジメチルエタノールアミン及びN-メチルエタノールアミンを含む結合剤の測定値と同様である。
【００６４】
目下、エタノールアミンは、合理的な価格で工業的な量の現在での入手優位性、またそれの完全な（殆ど存在しない）発火及び点火性能により、好ましいアミノアルコールであるが、なされた試験は、原則として本発明の特許請求の範囲記載の如何なる化合物でも実行できることを明らかに示した。
【図面の簡単な説明】
【００６５】
【図１】種々のｐＨ値での、ＮＨ３を含む先行技術と比較した本発明による２つの結合剤樹脂の加水分解安定性。
【図２】ＮＨ３を含む先行技術と比較した、１３０℃での本発明による２つの結合剤樹脂のゲル化時間。
【図１】
0005474345.tif 000009
【図２】
0005474345.tif 000010